(57)【特許請求の範囲】
【請求項１】
ａ．ヒドロキシプロピルセルロースおよび／またはポリエチレンオキシド、
ｂ．アクリル酸およびアリルスクロースの共重合体、および
ｃ．可塑剤
を含んでなる、組成物。
【請求項２】
ａ．ヒドロキシプロピルセルロース２２〜２７％（重量）、およびポリエチレンオキシ      ド４〜７％（重量）、
ｂ．アクリル酸およびアリルスクロースの共重合体５〜７％（重量）、
ｃ．可塑剤６０〜７０％（重量）、および
ｄ．医薬品０.０１〜１０％（重量）
を含んでなる組成物。
【請求項３】
吸収剤パッドと請求項１記載の組成物を含んでなる、ガーゼ包帯。
【発明の詳細な説明】
【０００１】
【発明の背景】
本発明は、人間または動物の皮膚に対する薬品の局所的適用のための新規な押し出し成形可能な組成物、およびより特に該組成物を含有しているガーゼ包帯に関するものである。本発明の新規な組成物を含有している接着ガーゼ包帯、巻き包帯などが優れた瘡傷医療システムを提供するものである。
【０００２】
クリーム、軟膏、溶液および粉末を種々の薬品の皮膚に対する局所的適用のために使用できることは知られている。しかしながら、これらの物質の適用は典型的には非−定量的でありそして使用者が処置しようとする部分に対して分配される薬品の量を調節することは困難である。そのような物質を接着ガーゼ包帯または巻き包帯と共に使用する時には、それらはしばしばガーゼ包帯の接触部分の粘着性を失い（すなわち、接着性の損失を生じ）、それにより汚染の危険性が増加する。さらに、そのような物質は扱いがやっかいであり且つ使用するのが不便であり、しばしば衣服などを汚すこととなる。
【０００３】
薬品の局所的適用のための種々の巻き包帯およびガーゼ包帯も知られている。例えば、セーファースタイン（Ｓａｆｅｒｓｔｅｉｎ）他の名前で１９８６年１０月１４日に発行された米国特許番号４，６１６，６４４は、高分子量ポリエチレンオキシドがガーゼ包帯の巻きほどきカバーの表面に適用されている接着ガーゼ包帯を記載している。
【０００４】
ホリウチ（Ｈｏｒｉｕｃｈｉ）他の名前で１９８９年１１月１４日に発行された米国特許番号４，８８０，４１６は、酢酸ビニル重合体およびポリカルボン酸または無水物を含んでいるフィルム様の接着剤物質を含んでいる皮膚用ガーゼ包帯を記載している。
【０００５】
ＥＰＯ出願０２９７８２８中では、チャルコウジアン（Ｃｈａｒｋｏｕｄｉａｎ）他が薬品を含有している軟質のワックス状低融点組成物でコーテイングされているかまたはそれを含浸させてあるガーゼ包帯を記載している。実施例１では、ポリエチレングリコールおよびベンゾカインの溶液がガーゼ包帯中で使用される型の不織織物の上にコーテイングされている。実施例２では、チャルコウジアン他はさらに不織織物にポリビニルピロリドン（ＰＶＰ）、ポリエチレングリコールおよびベンゾカインのメタノール溶液を含浸させ、そしてメタノールを自然に蒸発させることを記している。生じた組成物は完全に粘着性でありそして瘡傷浸出物と接触すると非常にゆっくり溶解する。さらに、組成物は４０℃より低い融点を有しているため、それらは一般的な酸化エチレン殺菌技術にかけることはできない。
【０００６】
１９８７年１２月１５日に発行された米国特許番号４，７１３，２４３中では、シラルディ（Ｓｃｈｉｒａｌｄｉ）他が経口内での薬品分配で使用できる生物接着性の押し出し成形フィルムを記載している。薄いフィルムは、本質的に４０−９５重量％のヒドロキシプロピルセルロース、５−６０％の酸化エチレンのホモ重合体、０−１０％の水不溶性重合体、および２−１０％の可塑剤から構成されている生物接着性層を含んでいる。
【０００７】
前記の論議から、薬品を皮膚に局所的に適用するために有用な種々の組成物および装置が知られていることはわかるであろう。しかしながら、そのような組成物はそれら自身だけでまたは一般的な接着ガーゼ包帯と共に使用される時に完全に適しているとは見いだされていない。例えば、多くの組成物はガーゼ包帯が瘡傷浸出物を吸収しそして皮膚に接着するという機能を妨害している。他の問題点は、溶解時にこれらの物質の多くがほとんど構造的一体性を有していない薄い自由−流動性流体を形成するということである。その結果として、薬品は非常に急速に分散されそして容易に処置しようとする領域から離れて広がってしまう。さらに他の問題点は、先行技術の多くの組成物が比較的高い温度および湿度において不安定であることである。組成物は理想的な倉庫条件以下の条件下で長期間にわたり貯蔵されるかもしれないため、この性質は重要である。さらに、それらは苛酷な殺菌工程に耐えられなければならない。
【０００８】
従って、体液との接触時に調節された量の薬品を処置しようとする領域に放出させるような新規な押し出し成形可能な組成物を皮膚に適用することからなる薬品の局所的または経皮的分配方法を提供することが本発明の目的である。
【０００９】
薬品を皮膚に適用するための単独でまたは殺菌されたおよび／または接着ガーゼ包帯と共に使用することができる押し出し成形可能な組成物を提供することが本発明の他の目的である。
【００１０】
体液との接触時に容易に溶解して自由−流動性液体とならないような組成物を提供することが本発明のさらに別の目的である。
【００１１】
有効で且つ簡便な薬品分配システムである押し出し成形されたフィルムを提供することが本発明の別の目的である。
【００１２】
発明の要旨
本発明者は、
（ａ）少なくとも１種の熱可塑性の水溶性重合体、
（ｂ）少なくとも１種のカルボン酸から誘導された水溶性重合体、
（ｃ）可塑剤、および
（ｄ）少なくとも１種の薬品
を含んでなる種々の押し出し成形可能な組成物が上記の目的および利点を達成できるということを見いだした。
【００１３】
本発明者はさらに、約５−７０重量％の（ａ）、約１−１０％の（ｂ）、約１０−８０％の（ｃ）、および約０．０１−１０％の（ｄ）を含んでなる押し出し成形可能な組成物が特に有利であることも見いだした。好適な一群の組成物では、（ａ）がヒドロキシプロピルセルロースおよびポリエチレンオキシドからなる群から選択される少なくとも１種の重合体を含んでおり、（ｂ）がアクリル酸から誘導される少なくとも１種の重合体を含んでおり、そして（ｃ）がグリセリン、プロピレングリコールおよびポリエチレングリコールからなる群から選択される少なくとも１種の可塑剤を含んでいる。薬品は少なくとも１種のそして好適には１種より多い薬学的に許容可能な治療剤を含んでいる。
【００１４】
本発明の組成物は米国薬局方、国内処方一覧表（Ｔｈｅ  Ｕｎｉｔｅｄ  Ｓｔａｔｅｓ  Ｐｈａｒｍａｃｏｐｅｉａ，  Ｔｈｅ  Ｎａｔｉｏｎａｌ  Ｆｏｒｍｕｌａｒｙ）（ＵＳＰ  ＸＸＩＩ，ＮＦ  ＸＶＩＩ）、Ｕ．Ｓ．ファーマコペイアル・コンヴェンション・インコーポレーテッド、ロックヴィル、メリーランド州、１６９２頁（１９９０）中に記されている非流動性「軟膏」の軟度を有しており、該文献は引用することにより本明細書の内容となる。体液との接触後に、組成物はマトリックス中に溶解しそして薬品を放出するが、それは依然として良好な構造的一体性を有している。
【００１５】
本発明の組成物は固定していない押し出し成形された単層または多層の薄いフィルム状で直接的に皮膚に置くことができる。一方、フィルムをガーゼ包帯、巻き包帯または傷貼剤のような基質と共に使用することもできる。例えば、一般的なガーゼ包帯の吸収剤パッド物質を組成物でコーテイングするかまたは該物質に該組成物を含有させ、それにより、水分−敏感性の活性成分類を処置しようとする部分に急速分配するための優れた瘡傷医療製品を提供することができる。該組成物は押し出し成形可能であるため、それを固定しないフィルムに成形することもでき、またはそれを有機溶媒を用いずに基質上にコーテイングすることもできる。
【００１６】
本発明の他の好適態様では、本発明の新規な押し出し成形可能な組成物は
（ａ）約２０−３０（重量）％のヒドロキシプロピルセルロースおよび約０−１０％のポリエチレンオキシド、
（ｂ）約１−１０重量％のアクリル酸およびアリルスクロースの共重合体、
（ｃ）約６０−７０重量％のグリセリンおよびポリエチレングリコールからなる群から選択された少なくとも１種の可塑剤、並びに
（ｄ）約０．０１−１０重量％の薬品
を含んでいる。
【００１７】
本発明の新規な押し出し成形可能な組成物は多くの上記の問題点を軽減させる。例えば、接着ガーゼ包帯と共に使用される時には、それらはガーゼ包帯の吸収性および接着性機能を妨害しない。さらに、それらは４０℃および８０％相対湿度において少なくとも１週間にわたり相当な（すなわち、１０重量％より多い）重量損失を受けずに貯蔵することができる。さらに、該組成物およびそれらの性質は１７０°Ｆにおける酸化エチレン殺菌またはＥ−光線もしくはコバルト殺菌技術により被害を受けない。さらに、それらは充分に柔軟性であるため摩耗に対して安心である。
【００１８】
本発明の他の好適態様では、押し出し成形可能な組成物はそれらに対して抗−アクネ薬品を供する傷貼剤と共に使用される。
【００１９】
【発明の詳細な記載】
本発明は、例えば血液、汗、または瘡傷浸出物の如き体液の中に容易に溶解しそして活性成分類を処置部位に調節された方法で分配させるような水溶性フィルムに関するものである。
【００２０】
本発明の一態様に従うと、既知の構造のガーゼ包帯または巻き包帯の吸収剤成分を本発明の押し出し成形可能な組成物でコーテイングするかまたは少なくとも部分的に該成分にそれを含浸させる。傷を受けた部分への適用時に、瘡傷からの浸出物または皮膚からの水分がフィルムを溶解させ、それによりそれを軟膏様軟度を有するマトリックスとしそして活性成分が瘡傷を処置できるようになる。これらの軟膏様性質のために、フィルムは粘着性でありそして皮膚に接着する。
【００２１】
前記の如く、本発明と共に使用できるガーゼ包帯または巻き包帯は医学用もしくは手術用の型の一般的な接着もしくは非−接着ガーゼ包帯または巻き包帯を含んでいる。一般的には、そのようなガーゼ包帯は吸収剤パッド部分を結合した状態で有しているプラスチックフィルム裏当てを含んでいる。吸収剤パッド物質は例えば木綿、ナイロンまたはポリエステルなどの包帯としてこれまでに使用されている天然または合成繊維の製織または不織織物のいずれであってもよい。適当な基質にはその他に製織されたまたは標準的な紙類、およびプラスチック類も包含される。好適な基質には、レーヨンおよびポリプロピレン（１０：９０重量比）紡糸結合ウェブ、例えばジョンソン・アンド・ジョンソン・コンシューマー・プロダクツ・インコーポレーテッド、スキルマン、ニュージャージー州により製造されたデルミセル琥珀織りテープ、ファブライト・インダストリーズ、ウッドブリッジ、ニュージャージー州により製造されたファブレレとして知られている呼吸可能なポリエステル／ポリウレタンラミネートの如き編まれたポリエステル織物が包含される。
【００２２】
適当なプラスチックフィルム裏当てには、高度に可塑化されたポリ塩化ビニル、ポリウレタン、ポリオレフィン類、エチレン酢酸ビニルおよびブロック共重合体フィルム、例えばＥ．Ｉ．デュポン、ウィルミントン、デラウェア州から入手可能なハトレルＲコポリエステルエーテルエラストマーが包含される。これらのプラスチックフィルムは接着剤を含有していてもまたは含有していなくてもよく、該接着剤は感圧性であってもまたはそうでなくてもよい。
【００２３】
接着ガーゼ包帯はその他に１種以上の取り出しタブを含んでいる。取り出しタブ（例えばシリコーン−コーテイングされた取り出し紙または使用時に容易に除去できる他の別の物質）を接着ガーゼ包帯の接着側全体を重なり方式で覆うように適用する。
【００２４】
さらに、それぞれのガーゼ包帯は個別包装（これは典型的にはグラシン紙または同様なバクテリア遮蔽物質から製造されている）中に包装しそして密封することができる。それぞれのガーゼ包帯はそれが酸化エチレンまたは照射殺菌を受ける前に包装されるため、ガーゼ包帯は使用される時点まで殺菌性が保たれる。
【００２５】
本発明の他の好適態様では、押し出し成形可能な組成物はアクネを処置するための傷貼剤と一緒に使用される。一般的には、そのような傷貼剤は上記の一般的な接着ガーゼ包帯と似ており、すなわち、それらはプラスチックフィルムまたは織物裏当て、吸収剤パッド、接着剤、および１種以上の取り出しタブを含んでおり、該押し出し成形可能な組成物は吸収剤パッドに積層されている。
【００２６】
別の構造では、傷貼剤は単に上記の吸収剤パッド物質に積層されている押し出し可能な組成物の１層だけを含有していてもよい。押し出し成形可能な組成物は、抗−アクネ薬品の担持用媒体として並びに貼剤を皮膚部位に接着させるための接着剤として作用する。好適には、パッド原料は顔面輪郭に適合するようなある程度の柔軟性を有している。貼剤は押し出し成形可能な組成物の層と反対側のパッド面にプラスチックフィルムを含有しており貼剤中の水分蒸気透過性を調節することもできる。薄いポリウレタンフィルムは高い水蒸気透過性を可能にするが、薄いポリオレフィンフィルムは貼剤中で低い水蒸気透過性をもたらすであろう。この構造は他の薬品を用いて使用することもできる。
【００２７】
本発明で有用な熱可塑性の水溶性重合体は、薬品等級物質または食品添加物として「一般的に安全とみなされる」（ＧＲＡＳ）と考えられているものから選択される。それらには、ヒドロキシプロピルセルロース並びにポリエチレンオキシドホモ重合体および共重合体が包含される。ここで使用されている「熱可塑性」という語は、重合体が常温および通常の応力条件下で適当な硬さであるが熱および圧力下では変形可能であることを示している。ここで使用されている「水溶性」という語は、熱可塑性重合体が水溶液または水を基にした溶液の中に可溶性であるかまたは膨潤可能であることを意味する。ヒドロキシプロピルセルロースは別の利点も有しており、すなわち、それはメタノールの如き非−水性溶媒中にも可溶性である。
【００２８】
本発明の組成物は、約５−７０％の、好適には約１０−４０％の、より好適には約１０−３０％の、さらに好適には約２０−３０％の、そして最も好適には約２３−３０％の、熱可塑性の水溶性重合体を含んでいる。
【００２９】
好適には、本発明の熱可塑性の水溶性重合体は本質的にヒドロキシプロピルセルロースおよび／またはポリエチレンオキシドからなっている。従って、本発明用に有用なヒドロキシプロピルセルロースおよびポリエチレンオキシド重合体は単独でまたは混合物状で使用することができる。ヒドロキシプロピルセルロースおよびポリエチレンオキシドの混合物を使用するなら、好適にはそれらは約１：９−約９：１の間の、より好適には約４：６−約４：０の間の、さらに好適には約４：１の、重量比で使用される。
【００３０】
本発明の目的用に有用なヒドロキシプロピルセルロース（「ＨＰＣ」）は、アクアロン・インコーポレーテッド（ウィルミントン、デラウェア州）から商品名クルセルＲとして市販されている。好適な等級には、約６０，０００の平均分子量および１０％水溶液中での約３００−７００ｃｐｓの粘度（ブルックフィールド）を有するクルセルＥＦまたは約１００，０００の分子量および５％水溶液中での約７５−１５０ｃｐｓの粘度を有するクルセルＬＦが包含される。一般的には、約６０，０００より高い数平均分子量を有するＨＰＣが本発明の目的用に有用である。
【００３１】
本発明の目的用に有用な酸化エチレンのホモ重合体は約１００，０００−３，０００，０００の間のまたはそれ以上の数平均分子量を有している。６００，０００より大きい数平均分子量を有するポリエチレンオキシド（「ＰＥＯ」）重合体は本発明のある態様用に有用であるが、約６００，０００より小さい数平均分子量を有するＰＥＯが好適であり、約４００，０００より小さいとより好適であり、そして約１００，０００−４００，０００の間がさらにより好適である。そのような重合体はユニオン・カーバイド・コーポレーションから商品名ポリオックスとして市販されている。好適な等級には、約１００，０００の平均分子量を有するポリオックスＷＳＲ−Ｎ−１０並びに約２００，０００の平均分子量を有するポリオックスＷＳＲ−Ｎ８が包含される。
【００３２】
少量の他の（非−熱可塑性または熱可塑性）水溶性重合体類を少量の水溶性の熱可塑性重合体類の代わりに使用することができる。本発明用に有用な他の重合体類には、例えば、カルボキシメチルセルロースのホモ重合体類および共重合体類、ポリアクリルアミド、ポリアミド酸およびそれの同族体、ポリビニルアルコール、ポリビニルピロリドン、ポリエチレンアミン類、ポリメタクリル酸、ポリビニルアミン、ポリメタクリルアミド、ポリビニルメチルエーテルなどが包含される。天然ゴム、例えば多糖類、アルギネート類、カラゲニン、グアーゴム、寒天ゴム、アラビアゴム、ガッチゴム、カラヤゴム、トラガカントゴム、イナゴマメゴム、ペクチン類、澱粉およびそれの誘導体類、タマリンドゴム、およびキサンタンも有用である。ゴムは組成物の親水性／疎水性均衡を調節するために使用され、一方該組成物は薬品の該組成物中での可溶性に影響を与えるものである。
【００３３】
少量のカルボン酸類（またはそれらの薬学的に許容可能な塩類）から誘導された重合体類は本発明の押し出し成形可能な組成物に柔軟性および安定性の増加を供する。本発明用に有用なカルボン酸重合体類には、約４５０，０００より高い数平均分子量を有する重合体が包含される。好適には、本発明の組成物は少なくとも１種の該重合体を約１−１０（重量）％の間の、好適には約３−８％の間の、そして最も好適には約５−７％の間の、量で含んでいる。
【００３４】
アクリル酸から誘導されたホモ重合体類および共重合体類が好適である。例えばＢ．Ｆ．グッドリッチから商品名カルボポルとして市販されているものの如き主としてアクリル酸およびアリルスクロースからなる共重合体類がさらに好適である。例えば、約３，０００，０００の分子量を有するカルボポル９３４Ｐが特に好適である。本発明用に有用な他の重合体類には、アクリル酸メチル、メタクリル酸、メタクリル酸メチルもしくはメタクリル酸ヒドロキシエチル、またはそれらのアミド誘導体類から誘導されたホモ重合体類および共重合体類が包含される。
【００３５】
カルボン酸重合体類の適当な薬学的に許容可能な塩類には、アルカリ金属塩類、例えばナトリウムまたはカリウム塩類、およびアンモニウム塩類が包含される。塩類の中和度は制限されない。薬学的に許容可能な塩類はどんな分子量を有していてもよい。
【００３６】
薬学的に許容可能な薬品または薬学的試剤は本発明の薬品分配システムにより分配することができる。使用可能な薬品には、本発明のフィルムの製造に含まれている押し出し工程中に発生する熱および圧力に耐えることができるものが包含される。
【００３７】
好適な薬品には、
鎮痛薬および／または麻酔薬、例えばベンゾカイン、リドカイン、ジクロニンＨＣｌ、フェノール、メントール、アスピリン、フェナセチン、アセトアミノフェン、イブプロフェン、硝酸カリウムなど、
抗−炎症剤、例えば酢酸ヒドロコルチソン、トリアンシノロンアセトニド、グリシルヒジネートなど、
抗ヒスタミン類、例えばマレイン酸クロルフェニラミン、エフェドリンＨＣｌ、ジフェンヒドラミンＨＣｌなど、
抗生物質類、例えばテトラシクリン、ドキシシクリン、ヒクレート、メクロシリン、ミノシクリン、バシトラシン亜鉛、硫酸ポリミキシンＢ、硫酸ネオマイシンなど、
静真菌剤、例えばニスタチン、ミコナゾール、ケトコナゾールなど、
抗−アクネ剤、例えばサリチル酸、並びに
防腐剤、例えば塩化ベンジルアルコニウム、ヨウ素、銀ソルフィジアジン、クロロヘキシジンおよびそれの塩類、塩化セチルピリジニウムなど
が包含される。
【００３８】
押し出し工程で発生する熱および圧力に耐えられない薬品も本発明で使用することができる。当技術の専門家に既知である技術を用いてそのような薬品を押し出し成形された組成物に適用することができる。例えば、そのような薬品を溶媒中に溶解させそして押し出し成形された組成物またはフィルムの上にコーテイングすることができる。溶媒が蒸発するにつれて、薬品が後に残る。レチン酸および過酸化ベンゾイルの如き抗−アクネ薬品をこの方法で本発明において使用することができる。
【００３９】
薬品は薬学的に有効な量で、すなわち本発明の薬学的調合物を適用しようとしている疾病を予防、治癒または処置するのに充分な量で、加えるべきである。本発明の組成物は典型的には少なくとも１種の薬品そして好適には１種より多い薬品を約０．０１−１０重量％の間の範囲の量で含んでいる。
【００４０】
本発明の目的用に有用な可塑剤には、ポリエチレンオキシドおよびポリプロピレンオキシドのブロック共重合体類、例えばプルロニックＲＦ１２７およびテトロニックＲ１３０２、グリコール類、例えばプロピレングリコールおよびポリエチレングリコール、多価アルコール類、例えばグリセリンおよびソルビトール、グリセロールエステル類、例えば三酢酸グリセロール、脂肪酸トリグリセリド類、例えばネオビーＲＭ−５およびミヴェロールＲ、鉱油類、植物油類、例えばヒマシ油などが包含される。これらの可塑剤は単独でまたは組み合わせて使用することができる。
【００４１】
可塑剤の目的はいくつかあり、すなわち、重合体粘度を減少させることにより重合体融解加工性を改良すること、皮膚に対する接着性を増加させること、体液中での溶解速度を増加させること、および／または最終生成物に柔軟性を付与することである。さらに、可塑剤はＵ．Ｓ．Ｐ．「親水性軟膏またはゲル（Ｈｙｄｒｏｐｈｉｌｉｃ  Ｏｉｎｔｍｅｎｔｓ  ｏｒ  Ｇｅｌｓ）」により定義されている如く、最終生成物に「軟膏様」特性を付与することもできる。
【００４２】
本発明の組成物は約１０−８０（重量）％の間の、好適には約３０−８０％の間の、より好適には約３０−７０％の間の、そして最も好適には約６０−７０％の間の、可塑剤を含んでいる。
【００４３】
好適な可塑剤には、約２００−２０，０００の数平均分子量を有するプロピレングリコールまたはポリエチレングリコール（ＰＥＧ）重合体類が包含される。それより高い平均分子量を有するＰＥＧ重合体類も本発明で使用できるが、２００−３５００の間の平均分子量を有する重合体類が好ましい。より好適なものは、２００−１５００の間の平均分子量を有するＰＥＧ重合体類、例えば約６００の平均分子量を有するカルボワックス６００（ユニオン・カーバイド・コーポレーションから入手可能である）、である。グリセリン（特に等級９１６ＵＳＰ、エモリーから入手可能である）も好適な可塑剤である。
【００４４】
本発明の一態様では、押し出し成形可能な組成物は
ａ．熱可塑性の水溶性重合体、
ｂ．カルボン酸またはそれの薬学的に許容可能な塩から誘導される水溶性重合体、
ｃ．可塑剤、および
ｄ．薬品
を含んでおり、そして好適には本質的にそれらからなっている。本発明者は、新規な組成物により得られる利点がここに記されている独特な調合物によるものであるということを見いだした。
【００４５】
好適には、この態様の組成物は約５−７０重量％の（ａ）、約１−１０重量％の（ｂ）、約１０−８０重量％の（ｃ）、および約０．０１−１０重量％の（ｄ）を含んでいる。より好適には、約１０−４０％の（ａ）、約１−１０％の（ｂ）、約３０−８０％の（ｃ）、および約０．０１−１０％の（ｄ）を含んでいる。さらに好適には、それらは約２０−３０％の（ａ）、約３−８％の（ｂ）、約３０−７０％の（ｃ）、および約０．０１−１０％の（ｄ）を含んでいる。最も好適には、該組成物は約２３−３０％の（ａ）、約５−７％の（ｂ）、約６０−７０％の（ｃ）、および約０．０１−１０％の（ｄ）を含んでいる。
【００４６】
上記の教示および他の好適態様中の教示に従うと、本発明の押し出し成形可能な組成物は約１０−３０重量％の（ａ）、約１−１０重量％の（ｂ）、約６０−７０重量％の（ｃ）、および約０．０１−１０％の（ｄ）を含んでいる。
【００４７】
さらに他の態様では、本発明の組成物は約２０−３０重量％のヒドロキシプロピルセルロースおよび約０−１０重量％のポリエチレンオキシド、約１−１０重量％のアクリル酸およびアリルスクロースから誘導される共重合体、約０．０１−１０重量％の該薬品、並びに約６０−７０重量％のグリセリンを含んでいる。さらに好適には、それらは約２２−２９重量％のヒドロキシプロピルセルロースおよび約４−７重量％のポリエチレンオキシド、約５−７重量％の該共重合体、約０．０１−１０重量％の該薬品、並びに約６０−７０重量％のグリセリンを含んでいる。
【００４８】
傷貼剤用に特に適していることが見いだされているさらに他の態様では、本発明の押し出し成形可能な組成物は約２２−２７重量％のヒドロキシプロピルセルロース、約５−７重量％の該共重合体、約０．０１−１０％の薬品、並びに約６０−７０重量％のグリセリンを含んでいる。一方、そのような組成物は約１０−１５重量％のヒドロキシプロピルセルロースおよび１５−２０重量％のポリエチレンオキシド、約５−７重量％の該アクリル酸−アリルスクロース共重合体、約０．０１−１０重量％の該薬品、並びに約３０−４０重量％のグリセリンおよび３０−４０重量％のポリエチレングリコールを含んでいる。
【００４９】
本発明者はさらに、接着ガーゼ包帯と共に使用するために特に適しているある種の用途用にはカルボン酸重合体が押し出し成形可能な組成物から一緒に放出されるかもしれないことも見いだした。本発明のこの態様の実施においては、押し出し成形可能な組成物はポリエチレンオキシド、可塑剤および薬品を含んでいる。
【００５０】
好適には、この態様の押し出し成形可能な組成物は約１５−８０重量％のポリエチレンオキシドおよび約２０−８５重量％の可塑剤を含んでいる。より好適には、それらは約２５−７０重量％のポリエチレンオキシドおよび約３０−７５重量％の可塑剤を含んでいる。さらに好適には、それらは約３５−６０重量％のポリエチレンオキシドおよび約４０−６５重量％の可塑剤を含んでいる。もちろん、約０−１０重量％（好適には０．０１−１０重量％）の薬品を当量の上記成分類の代わりに使用することもできる。この組成物中での使用に好適な可塑剤はポリエチレングリコールである。
【００５１】
本発明の押し出し成形可能な組成物は、上記成分類を当技術の専門家に既知の種々の方法で混合することにより、製造することができる。例えば、あらかじめ重量測定された成分類を例えばブラベンダー・プレップ・センターまたはベーカー・パーキンス・ブレンダーの如き強制混合器に加えそして溶媒を用いてまたは用いずに８０−９５℃において混合する。このようにして、組成物を熱い溶融物状で製造することができる。一方、水性溶媒またはアルコール類（例えばメタノール）を使用することもできる。
【００５２】
生じる配合物を高温すなわち約５０−１４０℃において流し込み成形することができる。一方、配合物を１または２押し出し機を用いて押し出し成形するかまたは造粒することもできる。押し出し成形される場合には、フィルムの厚さは約１．０ミルの「薄い」フィルムから約２０ミル以上の「厚い」フィルムまでにわたり変動でき、厚さは生成物の意図する用途に依存している。フィルムを以上で論じられている如く種々の基質上に押し出しコーテイングしそして次に熱および圧力をかけてラミネートを製造することもできる。２１°−１３０℃の程度の温度および線状インチ当たり４０ポンドまでの接触圧力がラミネートの製造用に適している。他のフィルムまたは不溶性成分類、例えば水−不溶性薬品、を生じた生成物にコーテイングまたは積層することができる。
【００５３】
吸収剤パッドと共に使用される時には、本発明の組成物を少なくとも部分的に吸収剤パッドの中に当技術の専門家に既知の技術を用いて含浸させることができる。一方、フィルムまたは組成物を吸収剤パッドの身体に面する表面と隣接させて高められた温度および圧力の使用により適用することもできる。後者の態様では、フィルムまたは組成物は強調されている吸収剤パッドとは別個であるかまたは識別可能である。
【００５４】
押し出し成形可能な組成物の残りの成分類はしばしば水性および非−水性溶媒中で可溶性でありそして熱溶融物として使用することもできるため、固体成分類の変性または分離なしに、水分敏感性または水−不溶性活性成分類を本発明の組成物中に配合することができる。
【００５５】
重合体類および可塑剤類の他に、少量の必須ではないが一般的な成分類、例えば酸化防止剤、発泡剤、中和剤、安定剤、充填剤、防腐剤、香料および着色剤、を希望によりしばしば使用することができる。例えば、押し出し成形可能な組成物を改質して多少粘着性を付与し、色を含ませ、または製品を処理する使用者による知覚合図を生じさせることができる。他の態様には、薫蒸シリカを加えて組成物の吸収性および安定性を改良することを含んでいる。薫蒸シリカは一般的には合計組成物の約０．０１−約５重量％の範囲の量で加えられる。他の例としては、炭酸水素ナトリウムおよび／またはクエン酸を組成物に加えてそれらを水分との接触時に発泡させることができる。押し出し成形可能な組成物のｐＨを約３−８の範囲内で調節することもできる。
【００５６】
本発明を下記の実施例を参照しながら説明するものであるが、それらは本発明を限定しようとするものではないことを理解すべきである。これらの実施例では、全ての部数、百分率および比は断らない限り重量によるものである。
【００５７】
【実施例】
実施例１
８０℃に加熱されているブラベンダー中で１００ｇのポリエチレンオキシド（ポリオックスＮ−１０）を２００ｇのポリエチレングリコール（カルボワックス６００）に加えることにより、軟膏フィルムを製造した。成分類を５分間にわたり配合してポリエチレンオキシドを完全に可塑化した。次に、２６ｇのアクリル酸およびアリルスクロースの共重合体（カルボポル９３４Ｐ）をゆっくりと配合物に加え、そしてさらに３０分間にわたり混合した。生じた軟膏を単位状にされているパッド原料の上に押し出しコーテイングして、柔軟な美的にきれいなフィルムを製造した。
【００５８】
実施例２
種々の抗生物質および防腐剤を実施例１の組成物に以下に示されている濃度で加えた。生じた組成物を次にパッド原料の上にコーテイングして、フィルム層を製造した。
【００５９】
0003575817.tif 000002
試料Ａ、ＢおよびＣは殺菌されていなかった。
【００６０】
別の試料は下記の如くして製造された：
試料Ｄ＝１６５°Ｆにおいて殺菌された試料Ａ酸化エチレン（水分あり）。
【００６１】
試料Ｅ＝抗生物質／防腐剤または殺菌なしの実施例１のフィルム試料。
【００６２】
試料Ｆ＝濾紙上にコーテイングされているネオスポリン最大強度軟膏（ブロフス−ウェルカム・カンパニー）。
【００６３】
試料Ｇ＝未処理の濾紙。
【００６４】
試料Ａ−Ｇを次に抑制方法領域を使用して試験してそれらの抗微生物剤活性を測定した。寒天基質層をペトリ皿の中に注ぎ、そして自然に固化させた。基質層を次に接種寒天層で覆った。接種寒天層は、ＵＳＰ薬事法ＸＸＩＩ中でそれぞれネオマイシン、バシトラシンおよびポリミキシンの試験用に推奨されている３種の試験微生物である表皮葡萄球菌、ミクロコッカス・ルテウスおよび気管支敗血症菌を含んでいた。
【００６５】
それぞれの試料片（８平方ｍｍ）をそれぞれ接種寒天板の上に活性側を下にして置いた（１種の試験有機体当たり６個の平方が評価された）。試料を３５℃において１８時間にわたり培養した。抑制の明白な領域を測定し、そして以下に６個の領域の平均として報告する。
【００６６】
0003575817.tif 000003
上記の結果は、本発明の組成物（試料Ａ−Ｄ）が良好な抗微生物活性を示すことを表している。
【００６７】
実施例３
約０．５（重量）％の薫蒸シリカ（カルボシルＭ−５）を実施例１の組成物に加えた。薫蒸シリカを水分−敏感性の活性成分含有フィルムに加えて水分を吸収しそしてフィルムの安定性を改良させた。
【００６８】
実施例４
約１００ｇの炭酸水素ナトリウムおよび５０ｇのクエン酸を実施例１の軟膏配合物（アクリル酸およびアリルスクロースの共重合体の添加後）に加え、そして配合物をさらに１０分間にわたり混合した。生じたフィルムは水と接触すると泡立った。
【００６９】
実施例５
傷貼剤
２種の押し出し成形可能な組成物を製造した。両賦形薬は、下記の原料物質から製造された無水の親水性配合物であった：
0003575817.tif 000004
ベーカー−パーキンス配合器中で３０ＲＰＭのスクリュー速度、３６ＲＰＭの刃速度において８０℃で約３０分間にわたり混合を行った。ポリエチレングリコールおよび／またはグリセリンを予備混合しそして配合器の混合ボールに加えた。ヒドロキシプロピルセルロース、アクリル酸−アリルスクロース共重合体およびポリエチレンオキシド（低粘着性だけ）も「Ｖ」配合器中で約３時間半にわたり予備混合した。約２−３分後に、予備混合された粉末を一度に混合ボールに加えた。配合物の粘度は急速に増加しそして剪断力が生じ始めた。配合物を約２５分間にわたり素練りし、そして次にサリチル酸を加えた。
【００７０】
軟膏の粒状化
約３０分間（合計混合時間）にわたり混合した後に、配合物を棒状で直接造粒器の中に押し出した。（造粒器に達する前に、冷却段階を加えて確実に固化された軟膏にすることもできる。）ペレットは約１／４インチ以下の直径を有していた。
【００７１】
軟膏の押し出し
キリアン押し出し機を押し出し用に使用した。初期設定は下記の如くであった：
領域１        領域２      領域３        領域４      ダイ
１５０°Ｆ    １６０°Ｆ    １７５°Ｆ    １８０°Ｆ    ２００°Ｆ
スクリュー速度      ライン速度
５０ＲＰＭ          ２１フィート／分
押し出し成形されたフィルムを２枚の基質に積層し、明白な単位状にされたパッド原料をバンドエイドＲ商標の接着ガーゼ包帯および柔軟性織物の中で使用した。（ロールは担持紙としてシリコーン取り出しシートを必要とするかもしれない）。仕上げは必要なかった。
【００７２】
実施例６
形態学的データ
図１は、本発明の組成物（組成物Ａ）およびチャルコンジアン（Ｃｈａｒｋｏｎｄｉａｎ）他のＥＰ出願番号０２９７８２８（組成物Ｂ）の粘度および温度の間の関係を示すグラフである。粘度はポイズで報告されている。
【００７３】
組成物Ａを製造しそして次にフィルムに押し出し成形した。組成物Ｂは、ベンゾカインを省略したこと以外は、ＥＰ出願番号０２９７８２８の実施例２に従い製造され、そしてメタノール溶媒の除去後に粘度を測定した。
【００７４】
組成物Ａ（重量％）
アクリル酸−アリルスクロース共重合体−６．４２％
（カルボポル９３４Ｐ）
ヒドロキシプロピルセルロース−２５．７％
（クルセル  ＥＦ  ＮＦ）
グリセリン−６５．７８％
水酸化カルシウム（乾燥）−２．０％
薫蒸シリカ（カルボシルＭ−５）−０．１％
染料−痕跡量
組成物Ｂ
ポリビニルピロリドン−４０ｇ
ポリエチレングリコール４００−６０ｇ
メタノール−１２５ｍｌ
組成物ＡおよびＢの粘度はレオメトリクスＲＤＳ−７７００平行板レオメーター上で１０ラド／秒において測定された。生じたデータは図１に示されている。本発明の組成物の方が粘着性であるため、それはＥＰ出願番号０２９７８２８の組成物より流動抵抗性が大きいであろう。これは本発明の組成物の重要な性質であり、その理由はそれが適用されるガーゼ包帯または皮膚の創傷領域からのフィルムおよび生じる薬品流があることは望ましくないからである。
【００７５】
実施例７
傷パッド中での使用に適している他の押し出し成形可能な組成物を実施例５に記されているものと同様な工程を用いて製造した。組成物は、（重量％で）、
グリセリン−５３％
アクリル酸−アリルスクロース共重合体
（カルボポル９３４Ｐ）−６％
ヒドロキシプロピルセルロース
（クルセル  ＥＦ  ＮＦ）−２６％
薫蒸シリカ（カルボシルＭ−５）−１％
サリチル酸−２％
ポリビニルメチルエーテル無水マレイン酸の
Ｎａ−Ｃａ塩（ガントレッツＭＳ０９５５）−１２％
を含有していた。
【００７６】
実施例８
ブラベンダー混合器中で２８％のポリエチレンオキシド（ポリオックスＮ−８０）（約２００，０００の平均分子量を有する）を７２％のポリエチレングリコール（カルボワックス６００）と１時間にわたり８０℃において配合することにより、組成物を製造した。配合物を取り出し紙の上にコーテイングし、そして６０℃において単位状にされたパッド原料の上に積層した。生じたフィルムは１−３オンス／ヤード２の厚さを有していた。フィルムはパッド原料の一般的な吸収を妨害することなく、且つ片状になったりまたは剥離したりもしなかった。
【００７７】
実施例９
実施例８に記されているものと同様な工程を使用して、以下に示されている割合を有するポリエチレングリコール（ＰＥＧ）（２００−１４５０の数平均分子量）およびポリエチレンオキシド（ＰＥＯ）（約１００，０００の数平均分子量）を製造しそして単位状にされたパッド原料の上に積層した。
【００７８】
試料 ＰＥＧ ＰＥＯ（重量／重量％）
Ａ        ５１          ４９
Ｂ        ６２．５      ３７．５
Ｃ        ２５          ７５
Ｄ        ８３．３      １６．７
Ｅ          ５          ９５
Ｆ        ８６          １４
フィルムをそれらの柔軟性、溶解速度並びに高温および高湿度における安定性に関して評価した。試料ＡおよびＢは、それらが良好な柔軟性および溶解速度を示したため、好ましかった。試料ＣおよびＤは許容可能な性質を有しており、そして試料ＥおよびＦは許容できない性質を有していることが見いだされた。
【００７９】
実施例１０
薬品が熱または圧力敏感性である時には、本発明の組成物を薬品なしに配合することまたは基質上に押し出しコーテイングすることができた。次に、薬品を当技術の専門家に既知の技術を用いてフィルム上に沈着させることができた。下記のものがこの技術の例である。
【００８０】
実施例５に記されているものと同様な工程を使用して、以下に示されている組成を有する層１を配合しそして柔軟性織物の上に押し出しコーテイングした。
【００８１】
層１                                                重量％
アクリル酸−アリルスクロース共重合体                  ６．５
（カルボポル９３４Ｐ）
グリセリン                                          ５４．５
（エモリー９１６ＵＳＰ）
ヒドロキシプロピルセルロース                        ２６．０
（クルセル  ＪＦ  ＥＦ）
薫蒸シリカ                                            １．０
（カルボシルＭ−５）
ポリビニルメンチルエーテルおよび無水マレイン酸      １２．０
の共重合体のＮａ−Ｃａ塩
（ガントレッツＭＳ−９５５）
以下に示されている組成物を等量（重量）のアセトンと混合することにより、過酸化ベンゾイルの溶液を製造した。この溶液を次に層１の上にコーテイングした。層２を乾燥し、そしてアセトンを自然に蒸発させると、層１に積層された粘着性の過酸化ベンゾイル−含有層が生じた。生じた構造は傷貼剤としての使用に適していた。
【００８２】
層２                                        重量％
過酸化ベンゾイル                            １０．０
メタクリル酸ジメチルアミノエチル            ６５．０
トリアセチン                                ２５．０
追加の溶媒を加えて溶解性を促進させることができた。しかしながら、使用される溶媒は、乾燥工程中に確実に臨界的な高温に達しないようにするためには、低い沸点および高い蒸気圧を有していなければならない。
【００８３】
実施例１１
多層フィルムの例
薬品「Ａ」を含有している単層フィルムを本発明に従い製造し、そして基質上に押し出した。薬品「Ｂ」を含有している第二の押し出し成形されたフィルムを次に第一層の上に押し出した。従って、「Ｂ−含有」フィルムは皮膚と接触し、そして「Ｂ」は炎症のある皮膚または傷と接触する第一薬品である。例えば、Ｂ−含有フィルムは苦痛救済用のリドケインを含有することもでき、そしてＡ−含有フィルムは炎症を軽減させるためのヒドロコルチソンを含有することもできる。多くの別の薬品層を含有している別のフィルムラミネートおよび種々の薬品方式を構成することができる。
【００８４】
「生物活性−型」薬品の拡散は典型的には皮膚温度、例えば３３−３５℃、において生じる。別個のフィルム層の間の薬品の移動または共混合を最少にするためには、組成物を冷条件下で（すなわち、例えば、約４℃において）貯蔵することができ、そして必要な特に室温にすることができる。
【００８５】
本発明の精神および範囲から逸脱しない限り、上記の態様に対して種々の変更を行うことができる。
【００８６】
本発明の主なる特徴および態様は以下のとおりである。
【００８７】
１．ａ．熱可塑性の水溶性重合体、
ｂ．カルボン酸またはそれの薬学的に許容可能な塩から誘導された水溶性重合体、および
ｃ．可塑剤
を含んでなる、組成物。
【００８８】
２．さらに、
ｄ．医薬品
も含んでいる、上記１の組成物。
【００８９】
３．約５−７０重量％の（ａ）、約１−１０重量％の（ｂ）、約１０−８０重量％の（ｃ）、および約０．０１−１０重量％の（ｄ）を含んでなる、上記２の組成物。
【００９０】
４．約１０−４０重量％の（ａ）、約１−１０重量％の（ｂ）、約３０−８０重量％の（ｃ）、および約０．０１−１０重量％の（ｄ）を含んでなる、上記２の組成物。
【００９１】
５．約２３−３０重量％の（ａ）、約５−７重量％の（ｂ）、約６０−７０重量％の（ｃ）、および約０．０１−１０重量％の（ｄ）を含んでなる、上記２の組成物。
【００９２】
６．（ａ）がヒドロキシプロピルセルロースおよびポリエチレンオキシドからなる群から選択される少なくとも１種の重合体を含んでいる、上記２の組成物。
【００９３】
７．該ポリエチレンオキシドが約６００，０００より大きい数平均分子量を有する、上記６の組成物。
【００９４】
８．該ポリエチレンオキシドが約６００，０００より小さい数平均分子量を有する、上記６の組成物。
【００９５】
９．該ポリエチレンオキシドが約１００，０００−４００，０００の間の数平均分子量を有する、上記６の組成物。
【００９６】
１０．該ヒドロキシプロピルセルロースが約６０，０００より大きい数平均分子量を有する、上記６の組成物。
【００９７】
１１．（ｂ）がポリアクリル酸である、上記２の組成物。
【００９８】
１２．ポリアクリル酸が約４５０，０００より大きい数平均分子量を有する、上記１１の組成物。
【００９９】
１３．（ｂ）がアクリル酸およびアリルスクロースの共重合体である、上記２の組成物。
【０１００】
１４．（ｄ）が鎮痛剤、抗−炎症剤、抗ヒスタミン、抗生物質、麻酔薬、防腐剤、静真菌剤および抗−アクネ剤からなる群から選択される少なくとも１種の医薬品である、上記２の組成物。
【０１０１】
１５．（ｄ）が抗生物質および防腐剤からなる群から選択される少なくとも１種の薬品である、上記２の組成物。
【０１０２】
１６．（ｄ）が塩化ベンズアルコニウム、バシトラシン亜鉛、硫酸ポリミキシンＢ、および硫酸ネオマイシンからなる群から選択される少なくとも１種の医薬品である、上記２の組成物。
【０１０３】
１７．（ｄ）がサリチル酸、過酸化ベンゾイル、レチン酸およびそれらの薬学的誘導体類から選択される少なくとも１種の抗−アクネ剤である、上記２の組成物。
【０１０４】
１８．（ｃ）がグリセリン、プロピレングリコールおよびポリエチレングリコールからなる群から選択される少なくとも１種の可塑剤である、上記２の組成物。
【０１０５】
１９．該ポリエチレングリコールが約２００−２０，０００の間の数平均分子量を有する、上記１８の組成物。
【０１０６】
２０．該ポリエチレングリコールが約２００−１５００の間の数平均分子量を有する、上記１８の組成物。
【０１０７】
２１．（ａ）がヒドロキシプロピルセルロースおよびポリエチレンオキシドからなる群から選択される少なくとも１種の重合体を含んでおり、そして（ｂ）がアクリル酸から誘導される、上記２の組成物。
【０１０８】
２２．単層または多層フィルムに押し出されている、上記２の組成物。
【０１０９】
２３．該医薬品が（ａ）、（ｂ）および（ｃ）と均質にブレンドされている、上記２の組成物。
【０１１０】
２４．該医薬品が（ａ）、（ｂ）および（ｃ）の混合物上にコーテイングされている、上記２の組成物。
【０１１１】
２５．さらにシリカも含んでいる、上記２の組成物。
【０１１２】
２６．ａ．約２０−３０重量％のヒドロキシプロピルセルロースおよび約０−１０重量％のポリエチレンオキシド、
ｂ．約１−１０重量％のアクリル酸およびアリルスクロースの共重合体、
ｃ．約６０−７０重量％のグリセリン、並びに
ｄ．約０．０１−１０重量％の該医薬品
を含んでいる、上記２の組成物。
【０１１３】
２７．ａ．約２２−２７重量％の該ヒドロキシプロピルセルロースおよび約４−７重量％の該ポリエチレンオキシド、
ｂ．約５−７重量％の該共重合体、
ｃ．約６０−７０重量％の該グリセリン、並びに
ｄ．約０．０１−１０重量％の該医薬品
を含んでいる、上記２６の組成物。
【０１１４】
２８．ａ．約２２−２７重量％のヒドロキシプロピルセルロース、
ｂ．約５−７重量％の該共重合体、
ｃ．約６０−７０重量％のグリセリン、並びに
ｄ．約０．０１−１０重量％の医薬品
を含んでいる、上記２６の組成物。
【０１１５】
２９．ａ．約１０−１５重量％のヒドロキシプロピルセルロースおよび１５−２０重量％のポリエチレンオキシド、
ｂ．約５−７重量％のアクリル酸およびアリルスクロースの共重合体、
ｃ．約３０−４０重量％該グリセリンおよび３０−４０重量％のポリエチレングリコール、並びに
ｄ．約０．０１−１０重量％の該医薬品
を含んでいる、上記２の組成物。
【０１１６】
３０．創傷に上記２の組成物を適用することからなる、創傷に医薬品を分配させる方法。
【０１１７】
３１．ａ．約１５−８０重量％のポリエチレンオキシド、
ｂ．約２０−８５重量％の可塑剤、および
ｃ．約０．０１−１０重量％の医薬品
を含んでなる、組成物。
【０１１８】
３２．可塑剤がポリエチレングリコールである、上記３１の組成物。
【０１１９】
３３．ａ．約３５−６０重量％のポリエチレンオキシド、
ｂ．約４０−６５重量％のポリエチレングリコール、および
ｃ．約０．０１−１０重量％の医薬品
を含んでいる、上記３０の組成物。
【０１２０】
３４．吸収剤パッド、並びに
ａ．熱可塑性の水溶性重合体、
ｂ．カルボン酸またはそれの薬学的に許容可能な塩から誘導された水溶性重合体、および
ｃ．可塑剤
を含んでなる組成物
を含んでいる、ガーゼ包帯。
【０１２１】
３５．該組成物がさらに
ｄ．医薬品
も含んでいる、上記３４のガーゼ包帯。
【０１２２】
３６．約５−７０重量％の（ａ）、約１−１０重量％の（ｂ）、約１０−８０重量％の（ｃ）、および約０．０１−１０重量％の（ｄ）を含んでなる、上記３５のガーゼ包帯。
【０１２３】
３７．（ａ）がヒドロキシプロピルセルロースおよびポリエチレンオキシドからなる群から選択される少なくとも１種の重合体を含んでいる、上記３５のガーゼ包帯。
【０１２４】
３８．（ｂ）がポリアクリル酸である、上記３５のガーゼ包帯。
【０１２５】
３９．（ｂ）がアクリル酸およびアリルスクロースの共重合体である、上記３５のガーゼ包帯。
【０１２６】
４０．（ｄ）が鎮痛剤、抗−炎症剤、抗ヒスタミン、抗生物質、麻酔薬、防腐剤、静真菌剤および抗−アクネ剤からなる群から選択される少なくとも１種の医薬品である、上記３５のガーゼ包帯。
【０１２７】
４１．（ｃ）がグリセリン、プロピレングリコールおよびポリエチレングリコールからなる群から選択される少なくとも１種の可塑剤である、上記３５のガーゼ包帯。
【０１２８】
４２．組成物が該吸収剤パッドの上に置かれている押し出し成形されたフィルムである、上記３５のガーゼ包帯。
【０１２９】
４３．さらに裏当てフィルムおよび接着剤を含んでおり、そして該パッドが該裏当てフィルムの上に置かれている、上記４２のガーゼ包帯。
【０１３０】
４４．該組成物が該パッドの皮膚に面した表面の上に置かれている、上記４３のガーゼ包帯。
【０１３１】
４５．該薬品が（ａ）、（ｂ）および（ｃ）と均質にブレンドされている、上記３５のガーゼ包帯。
【０１３２】
４６．該薬品が（ａ）、（ｂ）および（ｃ）の混合物上にコーテイングされている、上記３５のガーゼ包帯。
【０１３３】
４７．該組成物がさらにシリカも含んでいる、上記３５のガーゼ包帯。
【図面の簡単な説明】
【図１】図１は、本発明の典型的な組成物および比較組成物に関する粘度と温度の間の関係を示しているグラフである。
【図１】
0003575817.tif 000005